Brevet FR2971626A1 — publié le 20120817

-1- FILM BI-COUCHES D'UN MODULE PHOTOVOLTAÏQUE Domaine de l'invention L'invention a pour objet un film bi-couches (encapsulant - « backsheet ») de modules photovoltaïques présentant des propriétés optimums pour cette application. La présente invention concerne également un module photovoltaïque comprenant, outre le susdit film bi-couches et une éventuelle couche supplémentaire, une couche adjacente formant « frontsheet », plus généralement les trois couches successives notées « frontsheet », encapsulant et « backsheet ». Le réchauffement climatique, lié aux gaz à effet de serre dégagés par les énergies fossiles, a mené au développement de solutions énergétiques alternatives qui n'émettent pas de tels gaz lors de leur fonctionnement, comme par exemple les modules photovoltaïques. Un module photovoltaïque comprend une « pile photovoltaïque », cette pile étant capable de transformer l'énergie lumineuse en électricité. Il existe de nombreux types de structures de panneaux photovoltaïques. Sur la Figure 1, on a représenté une pile photovoltaïque classique ; cette pile photovoltaïque 10 comprend des cellules 12, une cellule contenant un capteur photovoltaïque 14, généralement à base de silicium traité afin d'obtenir des propriétés photoélectriques, en contact avec des collecteurs d'électrons 16 placés au-dessus (collecteurs supérieurs) et au-dessous (collecteurs inférieurs) du capteur photovoltaïque. Les collecteurs 16 supérieurs d'une cellule sont reliés aux collecteurs 16 inférieurs d'une autre cellule 12 par des barres conductrices 18, constituées généralement d'un alliage de métaux. Toutes ces cellules 12 sont connectées entre elles, en série et/ou en parallèle, pour former la pile photovoltaïque 10. Lorsque la pile photovoltaïque 10 est placée sous une source lumineuse, elle délivre un courant électrique continu, qui peut être récupéré aux bornes 19 de la pile 10. En référence à la Figure 2, le module photovoltaïque 20 comprend la pile photovoltaïque 10 de la Figure 1 enrobée dans un « encapsulant », celui-ci étant composé d'une partie supérieure et d'une partie inférieure. Une couche protectrice supérieure 24 (connue en anglais sous le terme « frontsheet », utilisé dans la suite) et une couche protectrice au dos du module (connue en anglais sous le terme 2971626 -2- « backsheet », également utilisé dans la suite) 26 sont disposées de part et d'autre la pile encapsulée. La protection au choc et à l'humidité de la pile photovoltaïque 10 est assurée par la couche protectrice supérieure 24, généralement en verre. 5 Le backsheet 26 contribue à la protection à l'humidité du module photovoltaïque 20 et à l'isolation électrique des cellules 12 pour éviter tout contact avec l'environnement extérieur. L'encapsulant 22 doit épouser parfaitement la forme de l'espace existant entre la pile photovoltaïque 10 et les couches protectrices 24 et 26 afin d'éviter la présence 10 d'air, ce qui limiterait le rendement du module photovoltaïque. L'encapsulant 22 doit également empêcher le contact des cellules 12 avec l'eau et l'oxygène de l'air, afin d'en limiter la corrosion. La partie supérieure de l'encapsulant 22 est comprise entre la pile 10 et la couche protectrice supérieure 24. La partie inférieure de l'encapsulant 22 est comprise entre la pile 10 et le backsheet 26. 15 En présence de rayonnement solaire, il se crée un échauffement à l'intérieur du module solaire et des températures de 80°C (ou plus) peuvent être atteintes ce qui nécessite que les couches soient parfaitement liées les unes aux autres tout au long du cycle de vie du module. 20 Etat de l'art A l'heure actuelle, pour fabriquer un module photovoltaïque, on réalise séparément les trois couches à assembler ensemble, à savoir successivement le « frontsheet », l'encapsulant et le « backsheet ». Ces couches sont associées lors de 25 l'étape de fabrication du module qui est faite le plus souvent par un procédé de lamination sous vide. Pour promouvoir l'adhésion entre les couches, notamment entre le backsheet et l'encapsulant, on utilise soit des techniques « chimiques » en ajoutant un liant entre les deux couches ou des promoteurs d'adhésion spécifiques, soit des techniques physiques 30 de traitement de surface comme un traitement par effet corona ou plasma. Ces deux méthodes ne sont pas satisfaisantes car elles consistent, outre un coût additionnel non négligeable (matériau, outils spécifiques, temps de réalisation), en une opération parfois complexe pour un résultat souvent décevant. De plus, les traitements 2971626 -3- physiques de surface ne sont pas stables dans le temps et nécessitent de prendre des précautions de stockage et de manipulation. Par ailleurs, l'encapsulant est un matériau qui doit permettre l'incorporation des cellules photovoltaïques au moment de l'assemblage des trois couches (frontsheet, 5 encapsulant et backsheet) du module. Deux principaux types d'encapsulants existent : les thermoplastiques et les réticulables. Dans les deux cas, l'encapsulant est fondu lors de l'étape de lamination du module photovoltaïque afin d'enrober les couches actives. Outre la manipulation de nombreux films, ce type de procédé de fabrication de module photovoltaïque présente des inconvénients liés au retrait du film d'encapsulant. 10 En effet, il est connu que les films d'encapsulant présentent un retrait qui peut atteindre jusqu'à 10% dans la plupart des cas, voire parfois jusqu'à 50%. Ce retrait peut conduire à des défauts dans le module photovoltaïque tels que des bulles d'air, des plissures, des cloques, des défauts de recouvrement sur les bords ou des ruptures des connecteurs entre cellules. Tous ces défauts sont à l'origine de rebus lors de la fabrication des 15 modules ou peuvent diminuer leur durée de vie et leur efficacité. En effet, les bulles d'air dans l'encapsulant peuvent être à l'origine de points de corrosion diminuant considérablement le cycle de vie ainsi que l'efficacité du module photovoltaïque. Le phénomène de retrait provoque au sein de l'encapsulant des tensions qui peuvent briser une ou plusieurs cellules photovoltaïques et provoquer, en particulier du fait que ces 20 dernières sont montées en série, une détérioration irrémédiable des propriétés de fonctionnement du module photovoltaïque. Pour limiter ces problèmes, les fabricants de films d'encapsulant sont obligés d'utiliser un procédé d'extrusion comprenant une étape de post-recuit pour limiter ce retrait au détriment de la vitesse d'extrusion et donc du coût des films. 25 Brève description de l'invention La présente invention entend remédier aux problèmes des encapsulants de modules photovoltaïques de l'art antérieur en proposant un film bi-couches réalisé en 30 une opération unique et comportant la couche d'encapsulant et la couche backsheet. Il a été constaté par la demanderesse, après diverses expériences et manipulations, qu'une structure particulière pouvait seule présenter des résultats optimums permettant de palier aux problèmes liés d'une part au processus de fabrication d'un module et 2971626 -4- d'autre part aux défauts intrinsèques de l'association des couches encapsulant - backsheet. 1. Ainsi, la présente invention concerne un film thermoplastique bi-couches d'un module photovoltaïque, comprenant deux couches dont une couche forme 5 l'encapsulant (22) et l'autre couche forme le backsheet (26), l'ensemble encapsulantbacksheet (22, 26) présentant une épaisseur supérieure à 100 µm (micromètre), caractérisé en ce que : a) l'encapsulant (22) consiste en une couche comprenant : - de 0% à 100% d'une ou plusieurs polyoléfines contenant un polyéthylène choisi 10 parmi un homopolymére de l'éthylène ou un copolymère comprenant au moins 50% en moles d'éthylène et d'un ou plusieurs comonoméres ; - de 0% à 100% d'un polymère greffé polyamide comprenant un tronc en polyoléfine, représentant de 50% à 95% en masse du polymère greffé polyamide, contenant un reste d'au moins un monomère insaturé (X) et au moins un greffon en 15 polyamide, représentant de 5% à 50% en masse dudit polymère greffé polyamide, dans lequel : - le greffon en polyamide est attaché au tronc en polyoléfine par le reste du monomère insaturé (X) comprenant une fonction capable de réagir par une réaction de condensation avec un polyamide ayant au moins une extrémité amine et/ou au 20 moins une extrémité acide carboxylique, - le reste du monomère insaturé (X) est fixé sur le tronc par greffage ou copolymérisation, - le tronc en polyoléfine et le greffon en polyamide étant choisis pour que ledit polymère greffé polyamide présente une température d'écoulement supérieure 25 ou égale à 75°C et inférieure ou égale à 160°C, cette température d'écoulement étant définie comme la température la plus élevée parmi les températures de fusion et les températures de transition vitreuse du greffon polyamide et du tronc en polyoléfine ; b) le backsheet (26) comprend une couche formée d'un polymère greffé polyamide comprenant un tronc en polyoléfine, représentant de 50% à 95% en masse du polymère 30 greffé polyamide, contenant un reste d'au moins un monomère insaturé (X) et au moins un greffon en polyamide, représentant de 5% à 50% en masse dudit polymère greffé polyamide, dans lequel : 2971626 -5- - le greffon en polyamide est attaché au tronc en polyoléfine par le reste du monomère insaturé (X) comprenant une fonction capable de réagir par une réaction de condensation avec un polyamide ayant au moins une extrémité amine et/ou au moins une extrémité acide carboxylique, 5 - le reste du monomère insaturé (X) est fixé sur le tronc par greffage ou copolymérisation, - le tronc en polyoléfine et le greffon en polyamide étant choisis pour que ledit polymère greffé polyamide présente une température d'écoulement supérieure à 160°C, cette température d'écoulement étant définie comme la température la plus élevée parmi 10 les températures de fusion et les températures de transition vitreuse du greffon polyamide et du tronc en polyoléfine. D'autres caractéristiques avantageuses de l'invention sont précisées dans la suite : - les susdits polymères greffés de l'encapsulant et du backsheet sont nanostructurés ; - la masse molaire en nombre des susdits greffons polyamide des susdits polymères 15 greffés de l'encapsulant et du backsheet est comprise dans la gamme allant de 1000 à 5000 g/mol, de préférence comprise dans la gamme allant de 2000 à 3000 g.mol-1 ; - pour les susdits polymères greffés de l'encapsulant et du backsheet, le nombre de monomère (X) fixé sur le tronc en polyoléfine est supérieur ou égal à 1,3 et/ou inférieur ou égal à 10 ; 20 - le au moins un greffon en polyamide du polymère greffé de l'encapsulant comprend au moins un copolyamide ; - le tronc en polyoléfine du polymère greffé de l'encapsulant n'a pas de température de fusion ou a une température de fusion inférieure à 110°C ; - l'homopolymére de l'éthylène de la polyoléfine de l'encapsulant est un polyéthylène à 25 basse densité linéaire (PEBDL), avantageusement un PEBDL obtenu par catalyse métallocéne ; - le copolymère de polyéthylène de la polyoléfine de l'encapsulant est choisi parmi un copolymère éthylène-alphaoléfine dont la densité est comprise entre 0,865 et 0,9 (norme ASTM D 1505), un copolymère d'éthylène-(méth)acrylates d'alkyle-anhydride ; 30 - le backsheet comprend en outre une couche formée d'un polymère fluoré consistant en un homopolymére de vinylidéne difluorure ou un copolymère de vinylidéne difluorure et au moins un autre monomère fluoré ; - la couche formant backsheet comprend des charges choisis parmi exemples la silice, l'alumine, les carbonates de calcium, les nanotubes de carbone, les fibres de verre ou encore des argiles modifiées ou non modifiées qui sont mélangées à l'ordre nanométrique ; - la couche formant encapsulant comprend des promoteurs d'adhésion consistant en un ingrédient non polymérique, de nature organique, cristalline ou minéral et plus préférentiellement semi-minéral semi-organique ; - le backsheet consiste en deux couches uniquement et l'encapsulant une unique couche. L'invention se rapporte à l'utilisation du film tel que décrit ci-dessus dans un IO module photovoltaïque. Enfin, l'invention se rapporte aussi à un module photovoltaïque présentant au moins une couche formant un encapsulant comportant une pile photovoltaïque apte à générer de l'énergie électrique et une couche formant backsheet, ces deux couches constituant le film tel que décrit ci-dessus. 15 Description des Figures annexées La description qui va suivre est donnée uniquement à titre illustrant' et non limitatif en référence aux figures annexées, dans lesquelles : La Figure 1, déjà décrite, représente un exemple de pile photovoltaïque, les parties 20 (a) et (b) étant des vues de ¾, la partie (a) montrant une cellule avant connexion et la partie (b) une vue après connexion de 2 cellules ; la partie (c) est une vue de dessus d'une pile photovoltaïque complète. La Figure 2, déjà décrite, représente une coupe transversale d'un module photovoltaïque, dont le capteur photovoltaïque « classique » est encapsulé par un film 25 d'encapsulant supérieur et un film d'encapsulant inférieur. Description détaillée de l'invention Encapsulant Concernant tout d'abord i'encapsulant, il consiste ici en une couche qui est, au 30 choix, la polyoléfine susvisée ou le polymère greffé susmentionné. Ainsi, il est décrit ci- après d'abord ce qui est entendu par la définition de la polyoléfine puis par la définition relative au polymère greffé. S'agissant donc de la polyoléfine contenant un polyéthylène choisi parmi un homopolymère de l'éthylène ou un copolymère comprenant, au moins 50% en moles d'éthylène et d'un ou plusieurs comonomères. On s'intéresse dans la suite à la définition d'un ou plusieurs comonomères. Ainsi, s'agissant du comonomère, on peut citer : - les alpha-oléfines, avantageusement celles ayant de 3 à 30 atomes de carbone. 10 Ces alpha-oléfines peuvent être utilisées seules ou en mélange de deux ou de plus de deux. A titre d' a-oléfine, on peut citer l'éthylène, le propylène, 1-butène, 1-pentène, 3-méthyl-l-butène, 1-hexène, 4-méthyl-l-pentène, 3-méthyl-l-pentène, 1-octène, 1 décène, 1-dodécène, 1-tétradécène, 1-hexadécène, 1-oetadéeène, 1-eicocène, 1-dococène 1-tétracocène, 1-hexacocène, 1-octacocène, et 1-triacontène. De préférence, 15 les polyéthylènes comprennent une ou plusieurs alpha-oléfines comprenant 3 à 8 carbones, avec un taux d'éthylène supérieur à 50%. Les copolymères ethylène-alpha oléfines sont obtenus classiquement par des procédés connus de l'homme du métier, tels que par exemple par polymérisation Ziegler-Natta, métallocène ou organométallique corme décrit dans le document WO 2008036707. La densité de ces polymères mesurée 20 selon la norme ASTM D 1505 peut être de 0,860 à 0,96, avantageusement de 0,860 à 0,920. Tout préférentiellement, le polyéthylène (A) ou (Al) est un polyéthylène à basse densité linéaire (PEBDL) - les esters d'acides carboxyliques insaturés tels que par exemple les acrylates d'alkyle ou les méthacrylates d'alkyle regroupés sous le terme (méth)erylates 25 d'alkyles. Les chaînes alkyles de ces (méth)acrylates peuvent avoir jusqu'à 30 atomes de carbone. On peut citer comme chaînes alkyles le méthyle, l'éthyle, le propyl, n-butyl, sec-butyl, Isobutyl, tert-butyl, pentyl, hexyl, heptyl, octyl, 2-ethylhexyl, nonyl, decyl, undecyl, dodecyl, tridecyl, tetradecyl, pentadecyl, hexadecyl heptadecyl, octadecyl, nonadecyl, eicosyl, hencosyl docosyl, tricosyl, tetracosyl, pentacosyl, hexacosyl, 30 heptacosyl, octacosyl, nonacosyl. On préfère les (méth)acrylates de méthyle, éthyle et butyle comme esters d'acide carboxylique insaturés. les: esters d'acides carboxyliques 2971626 -8- insaturés tels que par exemple les (méth)acrylates d'alkyle, les alkyles pouvant avoir jusqu'à 24 atomes de carbone, des exemples d' acrylate ou méthacrylate d' alkyle sont notamment le méthacrylate de méthyle, l'acrylate d'éthyle, l'acrylate de n-butyle, l'acrylate d'isobutyle, l'acrylate de 2-éthylhexyle. Les copolymères ethyléne-esters d'acides carboxyliques sont obtenus classiquement par des procédés connus de l'homme du métier, tels que par exemple le procédé haute pression autoclave ou tubulaire. - les esters vinyliques d'acide carboxylique. A titre d'exemples d'esters vinyliques d'acide carboxylique, on peut citer l'acétate de vinyle, le versatate de vinyle, le propionate de vinyle, le butyrate de vinyle, ou le maléate de vinyle. On préfère l'acétate de vinyle comme ester vinylique d'acide carboxylique. - les diènes tels que par exemple le 1,4-hexadiéne. La polyoléfine peut comprendre aussi un monomère fonctionnel additionnel choisi parmi choisi parmi les anhydrides d'acide carboxylique insaturé, les anhydrides de diacide carboxylique insaturé, les acides carboxyliques insaturés et les époxydes insaturés. Comme monomère insaturé compris sur le tronc polyoléfine, il s'agit des : - les époxydes insaturés sont par exemple les esters et éthers de glycidyle aliphatiques tels que l'allylglycidyléther, le vinylglycidyléther, le maléate et l'itaconate de glycidyle, l'acrylate et le méthacrylate de glycidyle. Ce sont aussi par exemple les esters et éthers de glycidyle alicycliques tels que le 2-cyclohexéne-1-glycidyléther, le cyclohexéne-4,5-diglycidylcarboxylate, le cyclohexéne-4-glycidyl carboxylate, le 5-norbornéne-2-méthyl-2-glycidyl carboxylate et l'endocis-bicyclo(2,2,1)-5-hepténe-2,3-diglycidyl dicarboxylate. On préfère utiliser le méthacrylate de glycidyle comme époxyde insaturé. - les acides carboxyliques insaturés et leurs sels, par exemple l'acide acrylique ou l'acide méthacrylique et les sels de ces mêmes acides. - Les anhydrides d'acide carboxylique ou de diacide carboxylique peuvent être choisis par exemple parmi les anhydrides maléique, itaconique, citraconique, allylsuccinique, cyclohex-4-éne-1,2-dicarboxylique, 4-méthylénecyclohex-4-éne-1 ,2-dicarboxylique, bicyclo(2,2,1)hept-5-éne-2,3-dicarboxylique, et x-méthylbicyclo(2,2,1)hept-5-éne-2,2-dicarboxylique. On préfère utiliser l'anhydride maléique comme anhydride. 2971626 -9- S'agissant du polymère greffé (de l'encapsulant) susmentionné, on utilisera également préférentiellement 15 à 30% en masse de greffons polyamide et un nombre de monomères (X) compris entre 1,3 et 10. La température d'écoulement du polymère greffé polyamide est définie comme la 5 température la plus élevée parmi les températures de fusion et les températures de transition vitreuse des greffons polyamides et du tronc polyoléfine. Le tronc et les greffons sont choisis pour que la température d'écoulement du polymère greffé polyamide soit supérieure ou égale à 75°C et inférieure ou égale à 160°C,. S'agissant du tronc polyoléfine relativement à la partie peau, c'est un polymère 10 comprenant comme monomère une a-oléfine. Egalement, la suite s'entend également en relation avec la partie coeur de l'encapsulant lorsque le comonomère du copolymère est une alpha-oléfine. On préfère les a-oléfines ayant de 2 à 30 atomes de carbone. A titre d'a-oléfine, on peut citer l'éthylène, le propylène, 1-butène, 1-pentène, 3- 15 méthyl- l-butène, 1-hexène, 4-méthyl- l-penténe, 3-méthyl- l-penténe, 1-o ctène, 1-décène, 1-dodécène, 1-tétradécène, 1-hexadécène, 1-octadécène, 1-eicocène, 1-dococène, 1-tétracocène, 1-hexacocène, 1-octacocène, et 1-triacontène. On peut également citer les cyclo-oléfines ayant de 3 à 30 atomes de carbone, préférentiellement de 3 à 20 atomes de carbone, tels que le cyclopentane, le 20 cycloheptène, le norbornène, le 5-méthyl-2-norbomène, le tétracyclododécène, et le 2-méthyl-1,4,5,8-diméthano-1,2,3,4,4a,5,8,8a-octahydronaphthalène ; di et polyoléfines, telles que la butadiène, l'isoprène, le 4-méthyl-1,3-pentadiène, le 1,4-pentadiéne, 1,5-hexadiène, 1,3-hexadiène, 1,3-octadiène, 1,4-octadiéne, 1,5-octadiéne, 1,6-octadiéne, l'éthylidènenorbomène, le vinyle norbornéne, le dicyclopentadiène, le 7-méthyl-1,6- 25 octadiéne, le 4-éthylidiène-8-méthyl-1,7-nonadiène, et le 5,9-diméthyl-1,4,8-décatriène ; les composés vinyliques aromatiques tels que le mono- ou poly alkylstyrènes (comprenant le styrène, o-méthylstyrène, m-méthylstyrène, p-méthylstyrène, o,pdiméthylstyrène, o-éthylstyrène, m-éthylstyrène et p-éthylstyrène), et les dérivés comprenant des groupes fonctionnels tels que le méthoxystyrène, l'éthoxystyrène, 30 l'acide benzoïque vinylique, le benzoate de méthyle vinyle, l'acétate de benzyle vinyle, l'hydroxystyrène, l'o-chlorostyrène, le p-chlorostyrène, le di-vinyle benzène, le 3- 2971626 -10- phénylpropéne, le 4-phénylpropéne, le a-méthylstyréne, le vinyle chloride, le 1,2-difluoroéthyléne, le 1,2-dichloroéthyléne, le tétrafluoroéthyléne, et le 3,3,3-trifluoro-1-propéne. Dans le cadre de la présente invention, le terme d'a-oléfine comprend également 5 le styrène. On préfère le propylène et tout spécialement l'éthylène comme a-oléfine. Cette polyoléfine peut-être un homopolymére lorsqu'une seule a-oléfine est polymérisée dans la chaîne polymère. On peut citer comme exemples le polyéthylène (PE) ou le polypropylène (PP). Cette polyoléfine peut aussi être un copolymère lorsqu'au moins deux 10 comonoméres sont copolymérisés dans la chaîne polymère, l'un des deux comonoméres dit le « premier comonomére » étant une a-oléfine et l'autre comonomére, dit « deuxième comonomére », est un monomère capable de polymériser avec le premier monomère. A titre de deuxième comonomére, on peut citer : 15 - une des a-oléfines déjà citées, celle-ci étant différente du premier comonomére a-oléfine, - les diènes tels que par exemple le 1,4-hexadiéne, l'éthylidéne norbornéne, le butadiène - les esters d'acides carboxyliques insaturés tels que par exemple les acrylates 20 d'alkyle ou les méthacrylates d'alkyle regroupés sous le terme (méth)acrylates d'alkyles. Les chaînes alkyles de ces (méth)acrylates peuvent avoir jusqu'à 30 atomes de carbone. On peut citer comme chaînes alkyles le méthyle, l'éthyle, le propyl, n-butyl, sec-butyl, Isobutyl, tert-butyl, pentyl, hexyl, heptyl, octyl, 2-ethylhexyl, nonyl, decyl, undecyl, dodecyl, tridecyl, tetradecyl, pentadecyl, 25 hexadecyl, heptadecyl, octadecyl, nonadecyl, eicosyl, hencosyl, docosyl, tricosyl, tetracosyl, pentacosyl, hexacosyl, heptacosyl, octacosyl, nonacosyl. On préfère les (méth)acrylates de méthyle, éthyle et butyle comme esters d'acide carboxylique insaturés. 2971626 -ll- - les esters vinyliques d'acide carboxyliques. A titre d'exemples d'esters vinyliques d'acide carboxylique, on peut citer l'acétate de vinyle, le versatate de vinyle, le propionate de vinyle, le butyrate de vinyle, ou le maléate de vinyle. On préfère l'acétate de vinyle comme ester vinylique d'acide carboxylique. 5 Avantageusement, le tronc en polyoléfine comprend au moins 50 % en moles du premier comonomére ; sa densité peut être avantageusement comprise entre 0,91 et 0,96. Les troncs polyoléfines préférés sont constitués d'un copolymère éthyléne-(méth)acrylate d'alkyle. En utilisant ce tronc polyoléfine, on obtient une excellente 10 tenue au vieillissement à la lumière et à la température. On ne sortirait pas du cadre de l'invention si différents « deuxièmes comonoméres » étaient copolymérisés dans le tronc polyoléfine. Selon la présente invention, le tronc polyoléfine contient au moins un reste de monomère insaturé (X) pouvant réagir sur une fonction acide et/ou amine du greffon 15 polyamide par une réaction de condensation. Selon la définition de l'invention, le monomère insaturé (X) n'est pas un « deuxième comonomére ». Comme monomère insaturé (X) compris sur le tronc polyoléfine, on peut citer : - les époxydes insaturés. Parmi ceux-ci, ce sont par exemple les esters et éthers de glycidyle aliphatiques tels que l'allylglycidyléther, le vinylglycidyléther, le 20 maléate et l'itaconate de glycidyle, l'acrylate et le méthacrylate de glycidyle. Ce sont aussi par exemple les esters et éthers de glycidyle alicycliques tels que le 2-cyclohexéne-l-glycidyléther, le cyclohexéne-4,5-diglycidylcarboxylate, le cyclohexéne-4-glycidyl carboxylate, le 5-norbornéne-2-méthyl-2-glycidyl carboxylate et l'endocis-bicyclo(2,2,1)-5-hepténe-2,3-diglycidyl dicarboxylate. 25 On préfère utiliser le méthacrylate de glycidyle comme époxyde insaturé. - les acides carboxyliques insaturés et leurs sels, par exemple l'acide acrylique ou l'acide méthacrylique et les sels de ces mêmes acides. - les anhydrides d'acide carboxylique. Ils peuvent être choisis par exemple parmi les anhydrides maléique, itaconique, citraconique, allylsuccinique, cyclohex-4- 2971626 -12- éne-1,2-dicarboxylique, 4-méthylénecyclohex-4-éne-1,2-dicarboxylique, bicyclo(2,2,1)hept-5-éne-2,3-dicarboxylique, et x-méthylbicyclo(2,2,1)hept-5-éne-2,2-dicarboxylique. On préfère utiliser l'anhydride maléique comme anhydride d'acide carboxylique. 5 Le monomère insaturé (X) est de préférence choisi parmi un anhydride d'acide carboxylique insaturé et un époxyde insaturé. En particulier, pour réaliser la condensation du greffon polyamide avec le tronc polyoléfine, dans le cas où l'extrémité réactive du greffon en polyamide est une fonction acide carboxylique, le monomère insaturé (X) est préférentiellement un époxyde insaturé. Dans le cas où l'extrémité 10 réactive du greffon en polyamide est une fonction amine, le monomère insaturé (X) est avantageusement un époxyde insaturé et préférentiellement un anhydride d'acide carboxylique insaturé. Selon une version avantageuse de l'invention, le nombre préféré de monomère insaturé (X) fixé en moyenne sur le tronc polyoléfine est supérieur ou égal à 1,3 et/ou 15 préférentiellement inférieur ou égal à 10. Ainsi, si (X) est l'anhydride maléique et la masse molaire en nombre de la polyoléfine est 15 000 g/mol, on a trouvé que ceci correspondait à une proportion d'anhydride d'au moins 0,8 % en masse de l'ensemble du tronc de polyoléfine et d'au plus 6,5%. Ces valeurs associées à la masse des greffons polyamide déterminent la 20 proportion de polyamide et de tronc dans le polymère greffé polyamide. Le tronc polyoléfine contenant le reste du monomère insaturé (X) est obtenu par polymérisation des monomères (premier comonomére, deuxième comonomére éventuel, et éventuellement monomère insaturé (X)). On peut réaliser cette polymérisation par un procédé radicalaire à haute pression ou un procédé en solution, en réacteur autoclave ou 25 tubulaire, ces procédés et réacteurs étant bien connus de l'homme du métier. Lorsque le monomère insaturé (X) n'est pas copolymérisé dans le tronc polyoléfine, il est greffé sur le tronc polyoléfine. Le greffage est également une opération connue en soi. La composition serait conforme à l'invention si plusieurs monomères fonctionnels (X) différents étaient copolymérisés et/ou greffés sur le tronc polyoléfine. 30 Selon les types et ratio de monomères, le tronc polyoléfine peut être semi- cristallin ou amorphe. Dans le cas des polyoléfines amorphes, seule la température de 2971626 -13- transition vitreuse est observée, tandis que dans celui des polyoléfines semi-cristallins une température de transition vitreuse et une température de fusion (qui sera nécessairement supérieure) sont observées. Il suffira à l'homme du métier de sélectionner les ratios de monomère et les masses moléculaires du tronc polyoléfine 5 pour pouvoir obtenir pouvoir obtenir aisément les valeurs voulues de température de transition vitreuse, éventuellement de température de fusion ainsi que de viscosité du tronc polyoléfine. De manière préférée, la polyoléfine a un Melt Flow Index (MFI) compris entre 3 et 400g/10min (190°C, 2,16kg, ASTM D 1238). 10 Les greffons polyamide peuvent être soit des homopolyamides, soit des copolyamides. Sont notamment visés par l'expression "greffons polyamides" les homopolyamides aliphatiques qui résultent de la polycondensation : - d'un lactame, 15 - ou d'un acide alpha,omega-aminocarboxylique aliphatique, - ou d'une diamine aliphatique et d'un diacide aliphatique. A titre d'exemples de lactame, on peut citer le caprolactame, l'oenantholactame et le lauryllactame. A titre d'exemples d'acide alpha,omega-aminocarboxylique aliphatique, on peut 20 citer l'acide aminocaproïque, l'acide amino-7-heptanoïque, l'acide amino-llundécanoïque et l'acide amino-12-dodécanoïque. A titre d'exemples de diamine aliphatique, on peut citer l'hexa-méthylénediamine, la dodécaméthylénediamine et la triméthylhexaméthyléne diamine. A titre d'exemples de diacide aliphatique, on peut citer les acides adipique, 25 azélaïque, subérique, sébacique et dodécanedicarboxylique. Parmi les homopolyamides aliphatiques, on peut citer, à titre d'exemple et de façon non limitative, les polyamides suivants : le polycaprolactame (PA6) ; le polyundécanamide (PA11, commercialisé par ARKEMA sous la marque Rilsan) ; le 2971626 -14- polylauryllactame (PAl2, également commercialisé par ARKEMA sous la marque Rilsan) ; le polybutyléne adipamide (PA4.6) ; le polyhexaméthyléne adipamide (PA6.6) ; le polyhexaméthyléne azélamide (PA6.9) ; le polyhexaméthyléne sébaçamide (PA-6.10) ; le polyhexaméthyléne dodécanamide (PA6.12) ; le polydécaméthyléne 5 dodécanamide (PA10.12) ; le polydécaméthyléne sébaçanamide (PA10.10) et le polydodecaméthyléne dodécanamide (PAl2.12). Sont également visés par l'expression "polyamides semi-cristallins" les homopolyamides cycloaliphatiques. On peut notamment citer les homopolyamides cycloaliphatiques qui résultent de la 10 condensation d'une diamine cycloaliphatique et d'un diacide aliphatique. A titre d'exemple de diamine cycloaliphatique, on peut citer la 4,4'-méthylenebis(cyclohexylamine), encore dénommée para-bis(aminocyclo-hexyl)méthane ou PACM, la 2,2'-diméthyl-4,4'méthyléne-bis(cyclo-hexyl-amine), encore dénommée bis-(3-méthyl-4-amino cyclohexyl)-méthane ou BMACM. 15 Ainsi, parmi les homopolyamides cycloaliphatiques, on peut citer les polyamides PACM.12, résultant de la condensation du PACM avec le diacide en C12, les BMACM.10 et BMACM.12 résultant de la condensation de la BMACM avec, respectivement, les diacides aliphatiques en CIO et en C12. Sont également visés par l'expression "greffons polyamide" les homopolyamides 20 semi-aromatiques qui résultent de la condensation : - d'une diamine aliphatique et d'un diacide aromatique, tel que l'acide téréphtalique (T) et l'acide isophtalique (I). Les polyamides obtenus sont alors couramment appelés "polyphtalamides" ou PPA ; - d'une diamine aromatique, telle que la xylylénediamine, et plus particulièrement 25 la métaxylylénediamine (MXD) et d'un diacide aliphatique. Ainsi, et de manière non limitative, on peut citer les polyamides 6.T, 6.I, MXD.6 ou encore MXD.10. Les greffons polyamide rentrant en jeu dans la composition selon l'invention sont préférentiellement des copolyamides. Ceux-ci résultent de la polycondensation d'au 2971626 -15- moins deux des groupes de monomères énoncés ci-dessus pour l'obtention d'homopolyamides. Le terme « monomère » dans la présente description des copolyamides doit être pris au sens d« Backsheet : 20 Concernant la couche principale, voire unique, du backsheet, il s'agit d'un polymère greffé sensiblement à l'identique de celui présent dans l'encapsulant mais présentant une différence essentielle. En effet, ici, la température d'écoulement du polymère greffé polyamide est définie comme la température la plus élevée parmi les températures de fusion et les 25 températures de transition vitreuse des greffons polyamides et du tronc polyoléfine. Le tronc et les greffons sont choisis pour que la température d'écoulement du polymère greffé polyamide soit supérieure à 160°C. Par ailleurs, on utilisera également préférentiellement 15 à 50% en masse de greffons polyamide et un nombre de monomères (X) compris entre 1,3 et 10. 30 Hormis les éléments de définition du polymère greffé du backsheet donnés ci- dessus, les caractéristiques de ce dernier sont absolument identiques à celles du 2971626 -20- polymère greffé propre à l'encapsulant de sorte pour la description du polymère greffé du backsheet, il est renvoyé ici aux paragraphes du polymère greffé de l'encapsulant. Selon une possibilité offerte par l'invention, le backsheet sera constitué d'une 5 couche supplémentaire, adjacente à la susdite couche principale formée par le polymère greffé, consistant en un polymère fluoré tel que notamment un homopolymère de vinylidène difluorure, un copolymère de vinylidène difluorure et au moins un autre monomère fluoré, les copolymères hétérogène de fluorure de vinylidène (VF2)/comonomère fluoré. 10 Cette couche additionnelle sera par ailleurs située sans contact avec l'encapsulant, c'est-à-dire du côté opposé à l'encapsulant, de sorte que ce sera toujours la couche de polymère greffé du backsheet qui sera en contact avec la couche formant l'encapsulant. Le polymère fluoré entrant dans la composition selon l'invention est préparé : 15 1) soit par polymérisation d'un ou plusieurs monomère(s) de formule (I) : X1 X2 \ / /C=C\ (I) F X3 dans laquelle : - XI désigne H ou F ; - Xz et X3 désignent H, F, Cl, un groupement alkylé fluoré de formule 20 C'FmHp- ou un groupement alcoxy fluoré C'FmHpO-, n étant un entier compris entre 1 et 10, m un entier compris entre 1 et (2n+1), p valant 2n+1-m. Comme exemples de monomères, on peut citer l'hexafluoropropylène (HFP), le tétrafluoroéthylène (TFE), le fluorure de vinylidène (VDF, CHz=CFz), le chlorotrifluoroéthylène (CTFE), les éthers vinyliques perfluoroalkyle tels que 25 CF3-0-CF=CF2, CF3-CF2-0-CF=CF2 ou CF3-CF2CF2-0-CF=CF2, le 1-ydropentafluoropropène, le 2-hydro-pentafluoropropène, le dichlorodifluoroéthylène, le trifluoroéthylène (VF3), le 1,1-dichlorofluoroéthylène et leurs mélanges, les dioléfines contenant du fluor, par exemple les dioléfines telles que l'éther perfluorodiallyle et le perfluoro-1,3-butadiène. 2971626 -21- A titre d'exemples de polymères fluorés, on peut citer : - les homo- ou copolymères du TFE, notamment le PTFE (polytétrafluoroéthylène), l'ETFE (copolymère éthylènetétrafluoroéthylène) ainsi que les copolymères TFE/PMVE (copolymère 5 tetrafluoroéthylène- perfluoro(méthyl vinyl)éther), TFE/PEVE (copolymère tetrafluoroéthylène- perfluoro(éthyl vinyl) éther), TFE/PPVE (copolymère tetrafluoroéthylène- perfluoro(propyl vinyl) éther), E/TFE/HFP (terpolymères éthylène-tétrafluoroéthylène - hexafluoropropylène) ; - les homo- ou copolymères du VDF, notamment le PVDF et les copolymères 10 VDF-HFP ; - les homo- ou copolymères du CTFE, notamment le PCTFE (polychlorotrifluoroéthylène) et l'E-CTFE (copolymère éthylènechlorotrifluoroéthylène). De préférence, le polymère fluoré est un homopolymère ou un copolymère de VDF. 15 Avantageusement, le comonomère fluoré copolymérisable avec le VDF est choisi par exemple parmi le fluorure de vinyle; le trifluoroéthylène (VF3); le chlorotrifluoroethylène (CTFE); le 1,2-difluoroéthylène; le tetrafluoroéthylène (TFE); l'hexafluoropropylène (HFP); les perfluoro(alkyl vinyl) éthers tels que le perfluoro(méthyl vinyl)éther (PMVE), le perfluoro(éthyl vinyl) éther (PEVE) et le 20 perfluoro(propyl vinyl) éther (PPVE); le perfluoro(1,3-dioxole); le perfluoro(2,2- diméthyl-1,3-dioxole) (PDD), et leur mélanges. De préférence le comonomére fluoré est choisi parmi le chlorotrifluoroéthylène (CTFE), l'hexafluoropropylène (HFP), le trifluoroéthylène (VF3) et le tétrafluoroéthylène (TFE), et leur mélanges. Le comonomére est avantageusement l'HFP car il copolymérise bien 25 avec le VDF et permet d'apporter de bonnes propriétés thermomécaniques. De préférence, le copolymère ne comprend que du VDF et de l'HFP. De préférence, le polymère fluoré est un homopolymère de VDF (PVDF) ou un copolymère de VDF comme VDF-HFP contenant au moins 50% en masse de VDF, avantageusement au moins 75% en masse de VDF et de préférence au moins 90% en 30 masse de VDF. On peut citer par exemple plus particulièrement les homopolymères ou copolymères de VDF contenant plus de 75% de VDF et le complément de HFP suivants : KYNAR® 710, KYNAR® 720, KYNAR® 740, KYNAR FLEX° 2850, KYNAR FLEX® 3120, commercialisés par la société ARKEMA. 2971626 -22- Avantageusement, le homopolymère ou un copolymère de VDF ont une viscosité allant de 100 Pa.s à 3000 Pa.s, la viscosité étant mesurée à 230°C, à un gradient de cisaillement de 100 s-' à l'aide d'un rhéomètre capillaire. En effet, ce type de polymère est bien adapté à l'extrusion. De préférence, le polymère a une viscosité allant de 5 500 Pa.s à 2900 Pa.s, la viscosité étant mesurée à 230°C, à un gradient de cisaillement de 100 s-1 à l'aide d'un rhéomètre capillaire. 2) Soit par polymérisation d'un ou plusieurs monomères de formule (I) avec un ou plusieurs monomères alkyle vinyl éther de formule (II) : 10 Formule (II) : Monomère alkyle vinyl éther : CHz=CH(OR) où le groupement R est un groupement alkyle aliphatique ou cycloaliphatique ou un groupement de type -R'OH où R' est un groupement alkyle aliphatique. Parmi les polymères fluorés correspondant à cette description, on peut citer les 15 copolymères de chlorotrifluoroéthylène avec un ou plusieurs monomère(s) alkyle vinyl éther commercialisés par Asahi Glass sous le nom de Lumiflon ° . Ce type de polymère fluoré peut être réticulé via la réaction de l'hydroxyde du monomère alkyle vinyl éther avec un agent de réticulation. Comme exemple d'agent de réticulation, on peut citer les silanes, les titanates, les isocyanates. Pour promouvoir la 20 réaction entre agent de réticulation et groupement hydroxyde du groupement alkyle vinyl éther, un catalyseur peut être ajouté à la formulation. Par exemple, pour accélérer la réaction entre les groupements hydroxydes du polymère fluoré et un agent de réticulation isocyanate, des catalyseurs à base d'étain, comme le dilaurate de dibutyl étain, peuvent être utilisés. 25 Dans le cas où le polymère fluoré comprend au moins un pigment, une « charge » est présente soit sous forme d'un polymère additionnel qui peut être un homopolymère ou copolymère de méthacrylate de méthyle (MMA) soit sous forme de particules inorganiques. 30 S'agissant du polymère de MMA, on utilise avantageusement les homopolymères du méthacrylate de méthyle (MMA) et les copolymères contenant au moins 50% en masse de MMA et au moins un autre monomère copolymérisable avec le MMA. 2971626 -23- A titre d'exemple de comonomére copolymérisable avec le MMA, on peut citer par exemple les (méth)acrylates d'alkyle, l'acrylonitrile, le butadiène, le styrène, l'isoprène. Des exemples de (méth)acrylates d'alkyle sont décrits dans KIRK-OTHMER, Encyclopedia of chemical technology, 4è' édition (1991) dans le Vol. 1 pages 292-293 5 et dans le Vol. 16 pages 475-478. Avantageusement, le polymère (homopolymére ou copolymère) de MMA comprend en masse de 0 à 20% et de préférence 5 à 15% d'un (méth)acrylate d'alkyle en C1-C8, qui est de préférence l'acrylate de méthyle et/ou l'acrylate d'éthyle. Le polymère (homopolymére ou copolymère) de MMA peut être fonctionnalisé, c'est-à- 10 dire qu'il contient par exemple des fonctions acide, chlorure d'acide, alcool, anhydride. Ces fonctions peuvent être introduites par greffage ou par copolymérisation. Avantageusement, la fonctionnalité est en particulier la fonction acide apportée par le comonomére acide acrylique. On peut aussi utiliser un monomère à deux fonctions acide acrylique voisines qui peuvent se déshydrater pour former un anhydride. La 15 proportion de fonctionnalité peut être de 0 à 15% en masse du polymère de MMA par exemple de 0 à 10% en masse.. Le polymère de MMA peut contenir avantageusement au moins un additif modifiant choc. Il existe des qualités commerciales de polymère de MMA dit résistant aux chocs, qui contiennent un additif modifiant choc acrylique sous forme de particules 20 multicouches. L'additif modifiant choc est alors présent dans le polymère de MMA tel qu'il est commercialisé (c'est-à-dire introduit dans la résine de MMA au cours du procédé de fabrication) mais il peut aussi être ajouté lors de la fabrication du film. La proportion d'additif modifiant choc varie de 0 à 30 parts pour 70 à 100 parts de polymère de MMA, le total faisant 100 parts. 25 Les additifs modifiant choc du type particules multicouches, appelées aussi couramment core-shell (noyau-écorce), comprennent au moins une couche élastomérique (ou molle), c'est-à-dire une couche formée d'un polymère ayant une température de transition vitreuse (Tg) inférieure à -5°C et au moins une couche rigide (ou dure), c'est-à-dire formée d'un polymère ayant une Tg supérieure à 25°C. La taille 30 des particules est en général inférieure au µm et avantageusement comprise entre 50 et 300 nm. On trouvera des exemples d'additif modifiant choc sous forme de particules multicouches de type core-shell dans les documents suivants : EP 1061100 Al, US 2004/0030046 Al, FR-A-2446296 ou US 2005/0124761 Al. On préfère des 2971626 -24- particules de type core-shell ayant au moins 80% en masse de phase élastomérique molle. Le MVI (melt volume index ou indice de fluidité en volume à l'état fondu) du polymère de MMA peut être compris entre 2 et 15 cm3/10 min, mesuré à 230°C sous 5 une charge de 3,8 kg. La teneur en polymère de MMA dans la composition de polymère fluoré est comprise entre 1 et 55% massique, avantageusement entre 5 et 50% massique, préférentiellement entre 10 et 45% massique et de manière encore plus préférée entre 20 et 40% massique. 10 S'agissant des particules inorganiques, on peut utiliser un oxyde métallique comme par exemple le dioxyde de titane (TiO2), la silice, le quartz, l'alumine, un carbonate comme par exemple le carbonate de calcium, le talc, le mica, la dolomite (CaCO3-MgCO3), la montmorillonite (aluminosilicate), BaSO4, ZrSiO4, Fei 04, et leurs mélanges. 15 La charge minérale a une fonction d'opacifiant dans le domaine de l'UV/visible. L'action protectrice de la charge est complémentaire de celle de l'absorbeur UV. Une charge de TiO2 est tout particulièrement préférée de ce point de vue-là. La charge minérale par exemple de type TiO2 joue le rôle de filtres solaires pour avoir un film opaque, principalement par diffusion/réflexion des rayons UV, mais 20 également du lumière visible. La charge minérale peut avoir une autre fonction. Par exemple, elle peut avoir une fonction ignifugeante, comme par exemple l'oxyde d'antimoine (Sb203, Sb205), Al(OH)3, Mg(OH)z, la huntite (3MgCO3-CaCO3), l'hydromagnésite (3MgCO3- Mg(OH)2-3H 2O). Il peut s'agir aussi d'une charge conductrice de l'électricité (par 25 exemple, du noir de carbone ou bien des nanotubes de carbone). La charge a une taille exprimée en diamètre moyen généralement comprise entre 0,05 µm et 1 mm, avantageusement entre 0,11um et 7001um, préférentiellement entre 0,2 µm et 500 µm. La teneur en charge minérale dans la composition B est comprise entre 0,1 et 30% massique, avantageusement entre 5 et 28% massique, préférentiellement 30 entre 10 et 27% massique et de manière encore plus préférée entre 15 et 25% massique. Le backsheet, c'est-à-dire sa première couche ou couche principale et son éventuelle couche secondaire, pourra comprendre avantageusement des pigments tels -25- que par exemple du dioxyde de titane, des oxydes de zinc ou des sulfures de zinc. Ces pigments peuvent permettre d'obtenir de meilleures propriétés relativement à la réflexion de la lumière et une meilleure opacité, ce qui permet d'améliorer la quantité d'électricité qui peut être produite par le module photovoltaïque. Tous ces additifs peuvent être ajoutés directement aux couches du backsheet ou être ajoutés sous la forme d'un mélange maître. Des charges, en particulier minérales, peuvent également être ajoutées pour améliorer la tenue thermomécanique de la composition. De façon non limitative, on donnera comme exemples la silice, l'alumine ou les carbonates de calcium ou les nanotubes de carbone ou encore les fibres de verre. On pourra utiliser des argiles modifiées ou non modifiées qui sont mélangées à l'ordre nanométrique ; ceci permet d'obtenir une composition plus transparente. Réticulation/préparation de l'encapsulant et du backsheet et production d'un film encapsulant-backsheet selon l'invention (destiné à former tout ou partie d'un module photovoltaïque) : Concernant l'encapsulant, bien qu'une réticulation ne soit pas obligatoire, celle-ci est possible pour encore améliorer les propriétés thermomécaniques de l'encapsulant, en particulier lorsque la température devient très élevée. On ne sort donc pas du cadre de l'invention si des agents réticulant sont ajoutés. On peut citer comme exemples des isocyanates ou des peroxydes organiques. Cette réticulation peut également être réalisée par des techniques connues d'irradiation. Cette réticulation peut être effectuée par l'une des nombreuses méthodes connues de l'homme du métier, notamment par l'utilisation d'initiateurs activés thermiquement, par exemple des composés peroxydes et azo, des photoinitiateurs tels que le benzophénone, par des techniques de radiation comportant des rayons lumineux, des rayons UV, des faisceaux d'électrons et des rayons X, de silanes porteurs de fonctions réactives comme un amino silane, un époxy silane, un vinyle silane tel que par exemple le vinyle silane tri-éthoxy ou tri-méthoxy, et de la réticulation par voie humide. La manuel intitulé « Handbook of polymer foams and technology » supra, aux pages 198 à 204, fournit des enseignements complémentaires auxquels l'homme du métier peut se référer. 2971626 -26- La structure multicouche selon l'invention peut être obtenues par des techniques classiques de réalisation de films, feuilles ou plaques. A titre d'exemples, on peut citer les techniques d'extrusion soufflage de gaine (encore appelée « Blown film »), d'extrusion lamination, d'extrusion couchage, d'extrusion de film à plat (encore appelée 5 « cast film ») ou encore d'extrusion de feuilles. Toutes ces techniques sont connues de l'homme de métier et il saura adapter les conditions de mise en oeuvre des différentes techniques (température des extrudeuses, raccord, filières et « feedblock », vitesse de rotation des vis, températures de refroidissement des cylindres de refroidissement, etc..) pour former la structure selon l'invention ayant la forme et les épaisseurs désirées. On 10 ne sortirait pas de l'invention si la structure finale était obtenue par des techniques de pressage, de lamination avec des adhésifs en voie solvant ou aqueuse, ou si la structure finale subissait une étape de recuit supplémentaire. Dans le cas spécifique de la structure multicouche selon l'invention comprenant en outre une couche de polymère fluoré (associée à la couche Apolhya formant le 15 Backsheet), cette dernière est obtenue par coextrusion, un adhésif polymère de coextrusion (appelée aussi « fie layer ») pouvant être utilisé pour assurer la bonne cohésion entre la couche fluorée et la couche Apolhya. A titre d'exemples, ces adhésifs seront choisis afin de développer l'adhésion sur la couche fluoré, comme les polymères fluorés comprenant un monomère supplémentaire type anhydride maléique (MAH) 20 (obtention par greffage par extrusion réactive), les polymères acryliques fonctionnalisés (acide ou anhydride) ou non, les polyuréthane thermoplastiques (TPU) etc.... On ne sortirait pas de l'invention si plusieurs couches d'adhésifs successifs étaient utilisées. Ainsi, de préférence, la structure comprendra deux couches d'adhésifs successives entre la couche fluoré et la couche Apolhya, les adhésifs utilisés pouvant consister en : 25 - un premier adhésif choisi parmi les PVDF greffés MAH, les acryliques (PMMA,...) ou mélange polymère acrylique/PVDF, - un second adhésif consistant en un copolymère ou terpolymére éthylène-époxy (Lotader méthacrylate de glycidyle (GMA)). Enfin, dans le cas spécifique de la structure multicouche comprenant une couche 30 additionnelle de polymère fluoré, on ne sortirait pas de l'invention si la couche fluorée était déposé par enduction (« coating ») en voie aqueuse ou solvant (l'homme du métier pour se référer pour plus de détails au document WO 2010144520). 2971626 -27- Concernant les aspects de l'invention relatifs à l'utilisation de la composition thermoplastique dans un module photovoltaïque, l'Homme de l'Art peut se référer par exemple au Handbook of Photovoltaic Science and Engineering, Wiley, 2003. En effet, la composition de l'invention peut être utilisée en tant qu'encapsulant ou encapsulant- 5 backsheet dans un module photovoltaïque, dont on décrit la structure en relation avec les figures annexées. Matériaux employés pour former les formulations testées : Apolhya Solar~ LC3UV: 10 La famille Apolhya Solar® est une famille de polymères commercialisée par ARKEMA qui allient les propriétés des polyamides à celles des polyoléfines grâce à l'obtention de morphologies co-continues à l'échelle manométrique. Dans le cadre des tests, il est retenu ici l'Apolhya Solar® LC3UV qui est un des grades de la famille Apolhya Solar® qui se caractérise par un MFI (« Melt Flow Index ») de 10 grammes/10 15 minutes à 230°C sous 2,16 kg commercialisé par la demanderesse. Ce produit présente un module élastique de 65 MPa à température ambiante et un point de fusion de 130°C. Apolhyâ LP92 : La famille Apolhyâ est une famille de polymères commercialisée par ARKEMA qui allient les propriétés des polyamides à celles des polyoléfines grâce à l'obtention de morphologies co-continues à l'échelle 20 manométrique. Dans le cadre des tests, il est retenu ici l'Apolhyâ LP92 qui est un des grades de la famille Apolhyâ adapté pour à l'utilisation comme backsheet. Ce grade se caractérise par un MFI (« Melt Flow Index ») de 0,5 grammes/10 minutes à 230°C sous 2,16 kg (AE) et une température de fusion de 220°C. Akasor PVL 1000V : Backsheet fluoré commercialisé par Krempel. Ce film est 25 constitué d'une couche de coeur en PET et de deux couches externes en PVDF. Pour promouvoir l'adhésion entre le backsheet et l'encapsulant, la face de l'Akasor destinée à être au contact de l'encapsulant a subi un traitement de surface par effet corona. -28-Obtention des formulations et films testés : Des films monocouches de 4001um et bicouches de 800 µm ont été réalisés par extrusion de film à plat (CAST) sur une ligne d'extrusion de marque Dr COLLIN. Cette ligne d'extrusion se compose de trois extrudeuses équipées d'un profil de vis standard polyoléfine, d'un bloc de coextrusion variable (variable « feedblock »), et d'une filière porte manteaux de 250 mm (« coat hanger die »). Le bloc de coextrusion autorise la production d'un film deux couches (Couche 1 / Couche 2) avec une distribution d'épaisseurs variables. Dans le cas du film monocouche de 400 µm d'Apolhya Solar® LC3UV, les paramètres procédés suivants ont été fixés: - T° extrusion : 150°C (Degré Celsius), - T°(température) de la boite de coextrusion et filière : 160°C, - la vitesse de ligne est de 2,6 m/min (métre par minute). Dans le cas du film monocouche de 4001um d'Apolhyâ LP92, les paramètres procédés suivants ont été fixés: - T° extrusion 220-240°C, - T° boite de coextrusion et filière : 240°C, - la vitesse de ligne est de 2,6 m/mn. Dans le cas du film bi-couches de 800 µm LC3UV/LP92, les paramètres du procédé d'obtention/fabrication suivants ont été fixés: - T° extrusion couche d'Apolhya Solar® LC3UV: 150°C, - T° extrusion couche d'Apolhyâ LP92: 200-220°C, - T° boite de coextrusion et filière: 220°C, - la vitesse de ligne est de 2,6 m/mn. Tests réalisés sur les films : Assemblage de mini-modules tests Des mini modules tests ont été assemblés à l'aide d'un laminateur de laboratoire de la société Penergy. Deux types de mini modules tests ont été réalisés. Le premier type consiste à empiler successivement sur une couche de verre de 3 mm, une couche de 2971626 -29- LC3UV de 400 µm, un morceau de couche active en silicium cristallin et les connecteurs métalliques, une seconde couche de LC3UV et enfin une couche de backsheet de LP92. Le second type consiste à empiler successivement sur une couche de verre de 3 mm, une couche de LC3UV de 400 µm, un morceau de couche active en 5 silicium cristallin et les connecteurs métalliques et enfin la couche de backsheetencapsulant LC3UV/LP92. Pour les deux types de structure, le cycle de lamination appliqué est le suivant : - 1"e étape : dégazage à 150°C pendant 300 secondes - 2àme étape : pressage à 150°C pendant 160 secondes 10 La qualité des modules est évaluée au travers du nombre de défauts visibles à l'oeil nu tels que les plissures, les bulles, les cloques, les ruptures de connecteurs, .... On notera que le film selon l'invention est défini à minima par l'association d'une couche d'encapsulant et d'une couche backsheet telles que définies précédemment. L'intérêt de l'invention, définie en tant que film bi-couches à un composant unique dans 15 chacune desdites couches, est démontré au regard de l'association de compositions formant d'une part l'encapsulant et d'autre part le backsheet mais il est bien entendu que les qualités intrinsèques de ce film selon l'invention pourront être améliorées substantiellement, notamment par l'ajout d'un couche de PVDF à la couche formant le backsheet et/ou par l'ajouts d'additifs à fonctionnalité spécifique.. 20 De la même manière, les exemples de film selon l'invention présentent tous les mêmes épaisseurs concernant la couche de peau et celle de coeur mais il est bien entendu que l'homme du métier pourra les faire varier en fonction de l'application du module photovoltaïque et des performances de ce dernier au regard des propriétés intrinsèques de l'encapsulant et du backsheet, nonobstant la synergie réalisée entre les 25 éléments formant d'une part l'encapsulant et d'autre par le backsheet. La présente invention est illustrée plus en détail par les exemples non limitatifs suivant. Exemple 1 : Mini-module test obtenu par l'assemblage en laminateur d'un empilement 30 d'une couche de verre, d'une couche de LC3UV, d'une couche de cellules actives silicium cristallin, d'une couche de film bicouche LC3UV/LP92. Exemple comparatif 1 : Mini-module test obtenu par l'assemblage en laminateur d'un empilement d'une couche de verre, d'une couche de LC3UV, d'une couche de cellules -30- actives silicium cristallin, d'un film monocouche de LC3UV et d'un backsheet Akasol® PVL 1000V. 2971626 -31- Résultats des tests réalisés: Présences de zones de sous épaisseur de Présences de zones de verre ou de siliciu l'encapsulant non couverte par l'encapsulant Exemple 1 0/10 0/10 Exemple Comparatif 1 9/10 7/10 REVENDICATIONS1. Film thermoplastique bi-couches d'un module photovoltaïque, comprenant deux couches dont une couche forme l'encapsulant (22) et l'autre couche forme le backsheet (26), l'ensemble encapsulant-backsheet (22, 26) présentant une épaisseur supérieure à 100 µm (micromètre), caractérisé en ce que : a) l'encapsulant (22) consiste en une couche comprenant : - de 0% à 100% d'une ou plusieurs polyoléfines contenant un polyéthylène choisi parmi un homopolymére de l'éthylène ou un copolymère comprenant au moins 50% en moles d'éthylène et d'un ou plusieurs comonoméres ; - de 0% à 100% d'un polymère greffé polyamide comprenant un tronc en polyoléfine, représentant de 50% à 95% en masse du polymère greffé polyamide, contenant un reste d'au moins un monomère insaturé (X) et au moins un greffon en polyamide, représentant de 5% à 50% en masse dudit polymère greffé polyamide, dans lequel : - le greffon en polyamide est attaché au tronc en polyoléfine par le reste du monomère insaturé (X) comprenant une fonction capable de réagir par une réaction de condensation avec un polyamide ayant au moins une extrémité amine et/ou au moins une extrémité acide carboxylique, - le reste du monomère insaturé (X) est fixé sur le tronc par greffage ou copolymérisation, - le tronc en polyoléfine et le greffon en polyamide étant choisis pour que ledit polymère greffé polyamide présente une température d'écoulement supérieure ou égale à 75°C et inférieure ou égale à 160°C, cette température d'écoulement étant définie comme la température la plus élevée parmi les températures de fusion et les températures de transition vitreuse du greffon polyamide et du tronc en polyoléfine ; b) le backsheet (26) comprend une couche formée d'un polymère greffé polyamide comprenant un tronc en polyoléfine, représentant de 50% à 95% en masse du polymère greffé polyamide, contenant un reste d'au moins un monomère insaturé (X) et au moins un greffon en polyamide, représentant de 5% à 50% en masse dudit polymère greffé polyamide, dans lequel : - le greffon en polyamide est attaché au tronc en polyoléfine par le reste du monomère insaturé (X) comprenant une fonction capable de réagir par une réaction de 2971626 -33- condensation avec un polyamide ayant au moins une extrémité amine et/ou au moins une extrémité acide carboxylique, - le reste du monomère insaturé (X) est fixé sur le tronc par greffage ou copolymérisation, 5 - le tronc en polyoléfine et le greffon en polyamide étant choisis pour que ledit polymère greffé polyamide présente une température d'écoulement supérieure à 160°C, cette température d'écoulement étant définie comme la température la plus élevée parmi les températures de fusion et les températures de transition vitreuse du greffon polyamide et du tronc en polyoléfine. 10 2. Film selon la revendication 1, caractérisé en ce que les susdits polymères greffés de l'encapsulant (22) et du backsheet (26) sont nanostructurés. 3. Film selon la revendication 1 ou 2, caractérisé en ce que la masse molaire 15 en nombre des susdits greffons polyamide des susdits polymères greffés de l'encapsulant (22) et du backsheet (26) est comprise dans la gamme allant de 1000 à 5000 g/mol, de préférence comprise dans la gamme allant de 2000 à 3000 g.mol-1. 4. Film selon l'une quelconque des revendications précédentes, caractérisé en 20 ce que, pour les susdits polymères greffés de l'encapsulant (22) et du backsheet (26), le nombre de monomère (X) fixé sur le tronc en polyoléfine est supérieur ou égal à 1,3 et/ou inférieur ou égal à 10. 5. Film selon l'une quelconque des revendications précédentes, caractérisé en 25 ce que le au moins un greffon en polyamide du polymère greffé de l'encapsulant (22) comprend au moins un copolyamide. 6. Film selon l'une quelconque des revendications précédentes, caractérisé en ce que le tronc en polyoléfine du polymère greffé de l'encapsulant (22) n'a pas de 30 température de fusion ou a une température de fusion inférieure à 110°C. 7. Film selon l'une quelconque des revendications précédentes, caractérisé en ce que l'homopolymére de l'éthylène de la polyoléfine de l'encapsulant (22) est un 2971626 -34- polyéthylène à basse densité linéaire (PEBDL), avantageusement un PEBDL obtenu par catalyse métallocéne. 8. Film selon l'une quelconque des revendications précédentes, caractérisé 5 en ce que le copolymère de polyéthylène de la polyoléfine de l'encapsulant (22) est choisi parmi un copolymère éthylène-alphaoléfine dont la densité est comprise entre 0,865 et 0,9 (norme ASTM D 1505), un copolymère d'éthylène-(méth)acrylates d' alkyle-anhydride. 10 9. Film selon l'une quelconque des revendications précédentes, caractérisé en ce que le backsheet (26) comprend en outre une couche formée d'un polymère fluoré consistant en un homopolymére de vinylidéne difluorure ou un copolymère de vinylidéne difluorure et au moins un autre monomère fluoré. 10. Film selon l'une quelconque des revendications précédentes, caractérisé en ce que la couche formant backsheet (26) comprend des charges choisis parmi exemples la silice, l'alumine, les carbonates de calcium, les nanotubes de carbone, les fibres de verre ou encore des argiles modifiées ou non modifiées qui sont mélangées à l'ordre nanométrique. 11. Film selon l'une quelconque des revendications précédentes, caractérisé en ce que la couche formant encapsulant comprend des promoteurs d'adhésion consistant en un ingrédient non polymérique, de nature organique, cristalline ou minéral et plus préférentiellement semi-minéral semi-organique. 12. Film selon la revendication 9, caractérisé en ce que le backsheet (26) consiste en deux couches uniquement et l'encapsulant (22) une unique couche. 13. Utilisation du film selon l'une quelconque des revendications précédentes 30 dans un module photovoltaïque. 14. Module photovoltaïque (20) présentant au moins au moins une couche formant encapsulant (22) comportant une pile photovoltaïque (10) apte à générer de 15 20 25 2971626 -35- l'énergie électrique et une couche formant backsheet (26), ces deux couches constituant le film (22, 26) selon l'une quelconque des revendications 1 à 12.